i 2135552 La présente invention concerne un enduit lissable du genre comprenant m liant à base de ciment, d'agrégats à grain fin et d'additifs que l'on gâche avec de l'eau jusqu'à la consistance d'une bouillie et qui peut notamment être appliqué même en 5 couche épaisse, par exemple de 5 à 30 mm ou davantage. Dans le cadre de l'invention, le terme "enduit lissable" comprend aussi ce qu'on appelle des enduits d'égalisation. Les enduits lissables du genre précité et actuellement connus sont fabriqués avec du ciment finement moulu, sous forme 10 de ciment Portland ou de ciment de haut-fourneau. Ils contiennent par exemple, comme agrégats ou charges, de la farine de quartz ou du sable quartzeux et on leur incorpore les additifs usuels, par exemple des résines synthétiques, pour en régler au degré voulu les caractéristiques d'élasticité ou la dureté de surface. 15 En raison de leur forte teneur en ciment et en agrégats à grain fin, les enduits de type.connu donnent lieu, lors de la prise, à l'apparition de fortes tensions internes qui se manifestent par un important retrait. De ce fait, il n'est pas possible d'appliquer de tels enduits en des couches épaisses de plus de 20 5 à 10 mm sans qu'ils ne se fendillent ou sans que, en raison de leur retrait, ils ne se détachent du subjectile ou même, sans qu'ils ne détruisent la couche sous-jacente. Même par garnissage ou dilution avec des agrégats relativement grossiers, ces tensions ou ces tendances au retrait ne sont qu'incomplètement supprimées, 25 Etant donné que les enduits de type connu ne peuvent être appliqués qu'en couche mince, le subjectile doit satisfaire à toutes les exigences en ce qii concerne les caractéristiques de résistance mécanique, On connaît en outre des liants hydrauliques, fabriqués à base de ciment alumineux fondu, qui se comportent comme des ciments 30 gonflants et qui ne subissent donc guère de retrait lors de la prise. Ceci n'a pas influencé jusqu'à présent les problèmes concernant la fabrication d'un enduit lissable qui puisse être utilisé comme enduit en couche épaisse, d'une épaisseur de couche de 5 à 30 mm, sans que ne se produise une fissuration ou que ne se 35. manifestent d'autres inconvénients. Le problème à la basa de, l'invention est la création e meme/ d'un enduit lissable pouvant/être utilisé comme enduit en couche épaisse et qui se distingue en outre par une grande élasticité et une forte résistance mécanique, même lorsque soumis à des con-40 traintes de cylindrage, d'usure par abrasion ou de foulage et pour 72 11*591 2 2135552 lequel, finalement, des exigences particulières ne doivent pas être fixées en ce qui concerne la solidité du subjectile. L'invention a donc pour objet un enduit lissable, en particulier un enduit lissable en couche épaisse, dont le liant 5 est à base de ciment, d'agrégats à grain fin et d'additifs et qui peut être gâché avec de l'eau jusqu'à la consistance d'une bouillie. L'invention réside dans le fait que l'on utilise, comme liant à base de ciment, du ciment alumineux fondu auquel est incorporé du plâtre. Le mélange peut être préparé de diverses ma-10 nières. Suivant un mode de réalisation préféré et qui satisfait à toutes les exigences précitées, cet enduit lissable comprend en mélange 15 à 50 parties en poids de ciment alumineux fondu, 1 à 15 parties en poids de plâtre, 15 0 à 30 parties en poids de craie et 30 à 70 parties en poids de farine de quartz ou de sable quartzeux. On peut en outre, pour améliorer le comportement élastique ou la résistance superficielle, incorporer à ce mélange des 20 matières synthétiques solubles dans l'eau ou pouvant y être dispersées, par exemple 1 à 10 parties en poids d'une poudre d'acétate de polyvinyle obtenue par polymérisation en dispersion, jusqu'à 1,5 partie en poids d'alcool polyvinylique et jusqu'à 2 parties en poids d'un dérivé d'une résine de mélamine. 25 Lbiduit lissable selon l'invention se distingue par l'absence de fissuration, même en cas d'application en couches épaisses, et il présente une remarquable résistance à la traction en flexion et à l'écrasement. C'est ainsi que le rapport des valeurs, mesurées suivant la norme DIN 1164, de la résistance à la 30 traction en flexion et de la résistance à l'écrasement est d'environ 1:3* cependant que, dans le cas des enduits à base de ciment et de type connu, ce rapport est d'environ 1:9. Même des contraintes par abrasion et par foulage sont absorbées sans qu'il n'y ait de dégâts. 35 L'exemple suivant, non limitatif, permettra de bien comprendre comment l'invention peut être mise en pratique. On empâte avec de l'eau, jusqu'à la consistance d'une bouillie lissable, un mélange constitué par les produits suivants : COPY 72 14591 2135552 - plâtre 10 parties en poids - ciment alumineux fondu 25 parties en poids - craie 5 parties en poids - farine ce quartz 55 parties en poids 5 - pouare d'acétate de polyvinyle (obtenue par polymérisation en dispersion) 5 parties en poids On applique cette bouillie sur un sol de fonaation de type usuel, en une couche de 50 mm d'épaisseur. L'application est - effectuée avec une truelle à lisser ordinaire. Toutefois, on peut 10 aussi effectuer l'application au moyen d'un racloir passant sur des calibres. Après la prise, cet enduit lissable présente les caractéristiques avantageuses, déjà indiquées ci-dessus, en ce qui-concerne le rapport de la résistance à la traction en flexion à la résistance à l'écrasement. Si l'on ajoute de l'alcool polyvinyli-15 que et des dérivés de résine de mélamine,la résistance en surface et la dureté sont augmentées. Pendant et après la prise, on n'observe aucune fissuration. Une étude, montre qu'après avoir fait prise, l'enduit lissable selon l'invention est pratiquement exempt de tensions internes. Cet effet surpx'enant repose sur la corabinai-20 son, selon l'invention,, de ciment alumineux fondu.et de plâtre et il est particulièrement prononcé dans le cadre des rapports de mélange indiqués. L'enduit lissable selon l'invention présente la-caractéristique surprenante que toute l'eau de gâchage y est fixée hydrau-25 liquement et qu'en outre, de l'eau provenant d'une colle du type dispersion peut même être absorbée par l'enduit. Ceci est d'autant plus surprenant que cet enduit lissable peut être empâté, relativement au mélange pulvérulent, avec la même quantité d'eau de gâchage que les enduits usuels à base de ciment Portland ou de ciment de 30 haut-fourneau et faisant prise hydrauliquement. Cette caractéristique remarquable permet d'appliquer l'enduit selon l'invention en une couche de n'importe quelle épaisseur et, aussitôt après durcissement par prise hydraulique, c'est-à-dire lorsqu'il est possible, après une à deux heures, ae marcher dessus, ne la i^evêtir 35 d'une colle pour y faire adhérer ensuite, sans plus attendre, des revêtements de sol homogènes, étanches et imperméables à l'eau, par exemple des revêtements en une ou plusieurs couches, à base de chlorure de polyvinyle. La colle peut être une colle du type dispersion et à forte teneur en eau. Tandis que, dans le cas des COPY 72 14591 2135552 enduits usuels à base de ciment Portland ou de ciment de haut-fourneau, 1'applicateur doit tenir compte d'une durée d'attente et de séchage d'au moins huit heures et pouvant aller jusqu'à 24 heures ou davantage, il est à présent possible de procéder 5 sans interruption à l'application de l'enduit et au collage du revêtement de sol. Il n'y a pas à observer de délai d'attente, de sorte que l'application de l'enduit sur le sol support et la pose du revêtement de sol peuvent avoir lieu successivement et à bref délai et qu'il n'est pas nécessaire de se rendre plusieurs 10 fois sur le chantier de construction. Ceci répond à un souhait depuis longtemps formulé par les spécialistes en revêtements de sol. Il est particulièrement surprenant que l'enduit selon l'invention, qui nécessite à peu près deux fois plus d'eau que les enduits usuels, durcissant hydrauliquement et à base de ciment 15 Portland ou de ciment de haut-fourneau, présente encore me dureté nettement supérieure à celle de ces derniers. Ce durcissement se produit particulièrement rapidement, de sorte qu'après trois jours seulement, on obtient des duretés qui ne sont habituellement obtenues qu'après plus de 28 jours. 72 14591 5 2135552 - REyENDICAlXQHS 1.- Enduit lissable du type comprenant un liant à base de ciment, d'agrégats à grain fin et d'additifs et destiné à être gâché avec de l'eau jusqu'à la consistance d'une bouillie, 5 caractérisé par le fait que ledit liant à base de ciment contient essentiellement du ciment alumineux fondu additionné de plâtre. 2.- Enduit selon la revendication 1, caractérisé par le fait qu'il contient un mélange comprenant 15 à 50 parties en poids de ciment alumineux fondu, 10 1 à 15 parties en poids de plâtre, jusqu'à 30 parties en poids de craie et 30 à 70 parties en poids de farine de quartz ou de sable quartzeux. 3.- Enduit selon la revendication 2, caractérisé par le 15 fait qu'il contient 1 à 10 parties en poids d'une poudre d'acétate de polyvinyle préparée par polymérisation en dispersion. 4.- Enduit selon la revendication 3* caractérisé par le fait que le mélange pulvérulent contient jusqu'à 1,5 partie en poids d'alcool polyvinylique et jusqu'à 2 parties en poids d'un 20 dérivé d'une résine de mélamine.